КОМПОЗИЦИЯ КРЕПИРУЮЩЕГО СРЕДСТВА И СПОСОБ ПРОИЗВОДСТВА КРЕПИРОВАННОЙ БУМАГИ

1. Композиция крепирующего средства, предназначенная для нанесения на поверхность сушильного цилиндрического барабана, содержащая:
смазочный материал, включающий в себя твердый органический смазочный материал и/или твердый неорганический смазочный материал,
диспергатор для диспергирования смазочного материала,
термоотверждающийся полимер для фиксации смазочного материала на поверхности сушильного цилиндрического барабана
и воду, которая является растворителем, при этом
смазочный материал содержит частицы с диаметром от 0,5 до 20 мкм.
2. Композиция по п.1, в которой как смазочный материал, так и термоотверждающийся полимер содержат атом азота.
3. Композиция по п.1, в которой смазочный материал является белым.
4. Композиция по п.1, в которой твердый неорганический смазочный материал представляет собой нитрид бора или нитрид кремния.
5. Композиция по п.1, в которой твердый органический смазочный материал представляет собой цианурат меламина.
6. Композиция по п.1, в которой термоотверждающийся полимер представляет собой по меньшей мере одно вещество, выбранное из группы, состоящей из полиамидполиаминэпихлоргидрина, полиаминэпихлоргидрина, силил-сшитого полиамидполиамина, поливиниламина, полиэтиленимина, полиакриламида и полиметакриламида.
7. Композиция по п.1, в которой композиция крепирующего средства включает в себя смазочный материал в количестве от 0,1 до 5,0 мас.%, диспергатор в количестве от 0,01 до 1,0 мас.% и термоотверждающийся полимер в количестве от 0,1 до 30 мас.%.
8. Композиция по п.2, в которой диспергатор содержит атом азота.
9. Композиция по п.1, в которой
смазочный материал представляет собой твердый неорганический смазочный материал,
композиция крепирующего средства включает в себя твердый неорганический смазочный материал в количестве от 0,1 до 1,0 мас.%, диспергатор в количестве от 0,01 до 0,2 мас.% и термоотверждающийся полимер в количестве от 0,1 до 30 мас.%, и
относительные содержания твердого неорганического смазочного материала и термоотверждающегося полимера находятся в массовом соотношении от 1:10 до 150.
10. Композиция по п.1, в которой
смазочный материал представляет собой твердый органический смазочный материал,
композиция крепирующего средства включает в себя твердый органический смазочный материал в количестве от 0,1 до 5,0 мас.%, диспергатор в количестве от 0,01 до 1,0 мас.% и термоотверждающийся полимер в количестве от 0,1 до 30 мас.%, и
относительные содержания твердого органического смазочного материала и термоотверждающегося полимера находятся в массовом соотношении от 1:2 до 30.
11. Композиция по п.1, в которой
смазочный материал представляет собой твердый органический смазочный материал и твердый неорганический смазочный материал,
композиция крепирующего средства включает в себя твердый органический смазочный материал в количестве от 0,1 до 5,0 мас.%, твердый неорганический смазочный материал в количестве от 0,1 до 1,0 мас.%, диспергатор в количестве от 0,02 до 1,2 мас.% и термоотверждающийся полимер в количестве от 0,1 до 30 мас.%, и
относительные содержания твердого органического смазочного материала и твердого неорганического смазочного материала находятся в массовом соотношении от 1 до 10:1.
12. Способ производства крепированной бумаги, в котором бумажное полотно, прилипшее к поверхности цилиндрического сушильного барабана, который вращается, отделяют от цилиндрического сушильного барабана с помощью лезвия шабера и применяют в качестве крепированной бумаги, при этом
способ включает в себя последовательную подачу и нанесение композиции крепирующего средства по любому из пп.1-11 на поверхность цилиндрического сушильного барабана с бумажным полотном, подаваемым на цилиндрический сушильный барабан.